(57)【要約】少なくとも２つの基材を接合するためのプロセスは、基材の間に、液体プレセラミックバインダーならびに金属粉末、金属酸化物粉末およびそれらの混合物から選択される少なくとも１つの他の成分を含む組成物を塗布すること、該組成物を熱分解し、２つの基材の間に接合部（ｊｏｉｎ）（混合金属酸化物を含む接合部）を形成させること、を包含する。この組成物は、高温に暴露した後でも、破損することなく、種々の基材を接合することができる。【特許請求の範囲】
【請求項１】
接合される基材の間に液体プレセラミックバインダー並びに金属粉末、金属酸化物粉末及びそれらの混合物から選択される少なくとも１つの他の成分を含む組成物を塗布すること、及び該組成物を熱分解して２つの基材の間に接合部（ｊｏｉｎ）を形成することを包含し、該接合部が混合金属酸化物を含む、少なくとも２つの基材を接合するための方法。
【請求項２】
前記混合金属酸化物が、ムライト、キン青石、スピネル、およびその混合物から選択される、請求項１に記載の方法。
【請求項３】
前記液体プレセラミックバインダーが、シリコーン、アルミニウム含有プレセラミック材料およびマグネシウム含有プレセラミック材料から選択される材料を含む、請求項１または２に記載の方法。
【請求項４】
前記液体プレセラミックバインダーが、アルミニウムクロロハイドレート（ａｌｕｍｉｎｉｕｍ  ｃｈｌｏｒｏｈｙｄｒａｔｅ）、硝酸アルミニウム九水和物（ａｌｕｍｉｎｉｕｍ  ｎｉｔｒａｔｅ  ｎｏｎａｈｙｄｒａｔｅ）、塩化マグネシウム六水和物（ｍａｇｎｅｓｉｕｍ  ｃｈｌｏｒｉｄｅ  ｈｅｘａｈｙｄｒａｔｅ）、硝酸マグネシウム九水和物（ｍａｇｎｅｓｉｕｍ  ｎｉｔｒａｔｅ  ｎｏｎａｈｙｄｒａｔｅ）およびその混合物から選択される、請求項３に記載の方法。
【請求項５】
前記組成物が、シリコーンバインダー及び金属粉末を含む、請求項３に記載の方法。
【請求項６】
前記組成物が、アルミニウム、チタニウム、ジルコニウム、マグネシウム、およびその混合物から選択される金属粉末を含む、先の請求項のいずれかに記載の方法。
【請求項７】
前記金属粉末がアルミニウム又はアルミニウム及びマグネシウムの混合物である、請求項５に記載の方法。
【請求項８】
前記組成物が、アルミニウムクロロハイドレートバインダー及びタルク（ｔａｌｃ）を含む、請求項４に記載の方法。
【請求項９】
前記組成物が、硝酸アルミニウム九水和物バインダー及びマグネシア、タルク及びその混合物から選択される金属酸化物を含む、請求項４に記載の方法。
【請求項１０】
前記組成物がさらに、アルミナを含む、請求項８又は９に記載の方法。
【請求項１１】
前記組成物が、塩化マグネシウム六水和物（ｍａｇｎｅｓｉｕｍ  ｃｈｌｏｒｉｄｅ  ｈｅｘａｈｙｄｒａｔｅ）および硝酸マグネシウム九水和物（ｍａｇｎｅｓｉｕｍ  ｎｉｔｒａｔｅ  ｎｏｎａｈｙｄｒａｔｅ）から選択されるバインダー；マグネシア、タルク及びその混合物から選択される金属酸化物；及びアルミナを含む、請求項４に記載の方法。
【請求項１２】
前記組成物がさらに、不活性充填材（ｉｎｅｒｔ  ｆｉｌｌｅｒ）を含む、先の請求項のいずれかに記載の方法。
【請求項１３】
少なくとも１つの基材が、セラミック材料を含む、先の請求項のいずれかに記載の方法。
【請求項１４】
各基材がセラミック材料を含む、請求項１３に記載の方法。
【請求項１５】
１つ又は各セラミック材料が、酸化物−酸化物セラミック材料を含む、請求項１３又は請求項１４に記載の方法。
【請求項１６】
少なくとも１つの基材が、高温金属材料（ｈｉｇｈ  ｔｅｍｐｅｒａｔｕｒｅ  ｍｅｔａｌｌｉｃ  ｍａｔｅｒｉａｌ）を含む、請求項１〜１３のいずれかに記載の方法。
【請求項１７】
１つの基材が、航空機；発電装置；ファーネスライニング（ｆｕｒｎａｃｅ  ｌｉｎｉｎｇ）；及び熱交換器から選択される物品へ属している、請求項１〜１３及び１６のいずれかに記載の方法。
【請求項１８】
先の請求項のいずれかに記載される方法によって得ることができる接合部によって接合されている少なくとも２つの基材を含む、物品。
【請求項１９】
混合金属酸化物によって接合される少なくとも２つの基材を含む物品。
【請求項２０】
混合金属酸化物がムライト又はキン青石である、請求項１９に記載の物品。
【請求項２１】
混合金属酸化物がスピネルである、請求項１９に記載の物品。
【請求項２２】
航空機；発電装置及びその部品；ファーネスライニング（ｆｕｒｎａｃｅ  ｌｉｎｉｎｇ）；及び熱交換器から選択される請求項１８〜２１のいずれかに記載の物品。
【請求項２３】
燃焼室（ｃｏｍｂｕｓｔｉｏｎ  ｃｈａｍｂｅｒｓ）である、請求項２２に記載の物品。
【請求項２４】
請求項１〜１２のいずれかに記載の組成物の接合材料としての使用。
【請求項２５】
アルミニウムクロロハイドレートバインダー及びタルクを含む組成物。
【請求項２６】
硝酸アルミニウム九水和物（ａｌｕｍｉｎｉｕｍ  ｎｉｔｒａｔｅ  ｎｏｎａｈｙｄｒａｔｅ）バインダー並びにマグネシア、タルク及びその混合物から選択される金属酸化物を含む組成物。
【請求項２７】
更にアルミナを含む、請求項２５または請求項２６に記載の組成物。
【請求項２８】
塩化マグネシウム六水和物（ｍａｇｎｅｓｉｕｍ  ｃｈｌｏｒｉｄｅ  ｈｅｘａｈｙｄｒａｔｅ）及び硝酸マグネシウム九水和物（ｍａｇｎｅｓｉｕｍ  ｎｉｔｒａｔｅ  ｎｏｎａｈｙｄｒａｔｅ）から選択されるバインダー；マグネシア、タルク及びその混合物から選択される金属酸化物；及びアルミナを含む、組成物。
【請求項２９】
不活性充填材をさらに含む、請求項２５〜２８のいずれかに記載の組成物。
【発明の詳細な説明】
【技術分野】
【０００１】
本発明は、発電装置（ｐｏｗｅｒ−ｇｅｎｅｒａｔｉｎｇ  ｅｑｕｉｐｍｅｎｔ）中に遭遇するような、非常に高い温度へ暴露される接合基材（特に、セラミック基材）に特別な用途を見出す接合材料に関する。
【背景技術】
【０００２】
高温での適用のための種々のセラミック接着剤が、当該分野において知られている。代表的に、これらは、シリケート（ｓｉｌｉｃａｔｅｓ）またはホスフェートをベースとし、１２００〜１３００℃の範囲の温度に耐えることができる。市販されている例としては、商品名ＡＲＥＭＣＯ  Ｃｅｒａｍａ−ｂｏｎｄ  ５０３およびＡＲＥＭＣＯ  Ｕｌｔｒａ−Ｔｅｍｐ  ５１６のもとで、ＡＲＥＭＣＯから入手できるものが挙げられる。しかしながら、これらの種類の接着剤に伴う問題は、高い温度と応力とが合わさった環境において破損すなわち亀裂を生じる傾向にあることである。
【０００３】
別のシリケートベースの（ｓｉｌｉｃａｔｅ−ｂａｓｅｄ）接着剤は、商品名Ｃｈｒｏｍｉｘのもとで、Ｆｏｒｔａｆｉｘ  Ｌｉｍｉｔｅｄ，  ＵＫから入手可能であり、１６００℃までの温度に耐えることができる。しかしながら、Ｃｈｒｏｍｉｘは一般的に、それがシリカ（認識されたセラミック毒）を含んでいるゆえに、セラミック基材を接合するのに不適切である。
【０００４】
Ｐ．  Ｃｏｌｕｍｂｏ  ｅｔ  ａｌ，  Ｊｏｕｒｎａｌ  ｏｆ  Ｎｕｃｌｅａｒ  Ｍａｔｅｒｉａｌｓ  （２０００）  ２７８：  １２７−１３５は、シリコーン樹脂およびアルミニウム／シリコン粉末を含むプレ−セラミックポリマーの不活性雰囲気における熱分解によって形成されるシリコン−オキシカーバイド（ｓｉｌｉｃｏｎ−ｏｘｙｃａｒｂｉｄｅ）セラミック材料によって、シリコンカーバイド（ｓｉｌｉｃｏｎ  ｃａｒｂｉｄｅ）コンポジットが接合される、異なる方法を記載する。しかしながら、その結合強度は不十分であると報告されている。
【０００５】
ＧＢ−Ａ−２２６３４３０は、金属基材をアルミナ基材へ固体結合（ｓｏｌｉｄ  ｓｔａｔｅ  ｂｏｎｄｉｎｇ）する方法を記載し、これは、アルミナ基材をマグネシウム含有合金層でコーティングすること、２つの基材を加熱すること、およびそれらをプレスして、スピネル（ｓｐｉｎｅｌ）およびアルミナ、マグネシア、アルミニウムおよび酸素から選択される少なくとも１つの物質を含むと推定される反応接着層（ｒｅａｃｔｉｏｎ  ｂｏｎｄｅｄ  ｌａｙｅｒ）を形成すること、を包含する。しかしながら、記載された反応条件から、スピネルは形成されなさそうである。生じた金属−アルミナ接着材料は、次いで、金属学的接着技術（例えば、拡散接着、溶接またははんだ付け）によって、あるいは機械的接着技術（例えば、絞り締めまたは、焼き嵌め（ｉｎｔｅｒｆｅｒｅｎｃｅ，  ｏｒ  ｓｈｒｉｎｋ，  ｆｉｔｔｉｎｇ））によって、さらに別の金属材料へ接着される。この文献に記載される接着方法に伴う不利な点は、アルミナ基材への金属の接着に、およびマグネシウム合金含有層に要求される操作温度範囲に、適用が制限されることである。
【発明の開示】
【発明が解決しようとする課題】
【０００６】
それゆえ、前述の問題をもたない代替的な高温接着剤（または、接合材料）が必要である。
【課題を解決するための手段】
【０００７】
発明の要旨
本発明の第一の局面に従って、少なくとも２つの基材を接合するための方法は、基材の間に、液体プレセラミックバインダーならびに金属粉末、金属酸化物粉末およびそれらの混合物から選択される少なくとも１つの他の成分を含む組成物を、塗布すること、該組成物を熱分解し、２つの基材の間に接合部（ｊｏｉｎ）を形成させること（該接合部は混合金属酸化物を含む）、を包含する。
【０００８】
本発明の第二の局面に従って、物品（ａｒｔｉｃｌｅ）は、上記組成物を熱分解することによって得ることができる接合部（ｊｏｉｎ）によって、接合された少なくとも２つの基材を含む。
【０００９】
本発明の第三および第四の局面は、高温に暴露した後に破損することなく種々の基材を接合することができる接合材料としての上記組成物の使用、および特定の組成物自体に向けられる。
【００１０】
発明の詳細な説明
本発明の接合（または、接着）材料として使用される組成物は、液体プレセラミックバインダーならびに金属粉末、金属酸化物粉末およびそれらの混合物から選択される少なくとも１つの他の成分を含む。
【００１１】
本出願のコンテクストにおいて、用語「プレセラミック（ｐｒｅ−ｃｅｒａｍｉｃ）」は、熱分解の際にセラミック材料を形成する任意の材料を包含することが意図される。本発明における使用のためのプレセラミックバインダーは、熱分解の際に分解し、組成物中に含まれる金属粉末および／または金属酸化物粉末と相互作用し、混合金属酸化物を形成する、任意のバインダーであってもよい。このプレセラミックバインダーは、本来液体であるが、活性バインダー材料の濃度およびこれが分散または溶解している任意のメディウム（ｍｅｄｉｕｍ）に依存してペースト、スラリーまたは溶液の形態をとり、粘性においてかなり変化し得る。「活性バインダー材料（ａｃｔｉｖｅ  ｂｉｎｄｅｒ  ｍａｔｅｒｉａｌ）」は、熱分解の際に、実際に金属粉末および／または金属酸化物粉末と相互作用する材料を意味する。
【００１２】
本発明における使用を見出し得るプレセラミックバインダーの例としては、シリコーン、硝酸アルミニウム九水和物（ａｌｕｍｉｎｉｕｍ  ｎｉｔｒａｔｅ  ｎｏｎａｈｙｄｒａｔｅ）、アルミニウムクロロハイドレート（ａｌｕｍｉｎｉｕｍ  ｃｈｌｏｒｏｈｙｄｒａｔｅ）、硝酸マグネシウム九水和物（ｍａｇｎｅｓｉｕｍ  ｎｉｔｒａｔｅ  ｎｏｎａｈｙｄｒａｔｅ）、塩化マグネシウム六水和物（ｍａｇｎｅｓｉｕｍ  ｃｈｌｏｒｉｄｅ  ｈｅｘａｈｙｄｒａｔｅ）、およびそれらの混合物が挙げられる。しかしながら、他のアルミニウムおよび／またはマグネシウム含有プレセラミックバインダーが考えられ得る。
【００１３】
本発明においてバインダーとしての使用に適したシリコーンとしては、それらのシリコン原子へ結合する有機官能基（これは、通常、アルキルまたはアリール基、あるいはそれらの組み合わせである）を有するシリコーンポリマーが挙げられる。本発明において有用な市販のシリコーン材料としては、代表的に浴室での適用において使用されるシリコーンシーラント（Ｄｏｗ  Ｃｏｒｎｉｎｇ  ７８１  Ａｃｅｔｏｘｙ  Ｓｉｌｉｃｏｎｅ  Ｓｅａｌａｎｔのような）が挙げられる。このようなシーラントは代表的に、ハンドリングを助けるために、シリコーンポリマーに加えて溶媒を含む。
【００１４】
代表的に、アルミニウム−およびマグネシウム−含有バインダーは、水性スラリーまたは溶液の状態で使用される。この場合、十分な反応を成し遂げ、且つ蒸発（ｅｖａｐｏｒａｔｉｏｎ）の際の収縮を最小限するために、活性バインダー材料および水の量が制御されなければならない、何故なら後者は、得られる接合部の亀裂を引き起こし得るからである。それゆえ、使用される活性バインダー材料の濃度は、組成物中の他の成分、および接合される基材の性質に依存するであろう。代表的には、水中の活性バインダー材料の濃度は、１０−９５重量％、例えば４０−９０重量％、または６０−８５重量％である。しかしながら、一般的には、活性バインダー材料での飽和に近い（または飽和）溶液を使用することが好ましい。
【００１５】
金属粉末または金属酸化物粉末は、プレセラミックバインダーとともに熱分解の際に混合金属酸化物を生成するであろう任意の金属または金属酸化物であってもよい。本出願のコンテクストにおいて、このような金属または金属酸化物粉末は、「反応性（ｒｅａｃｔｉｖｅ）」粉末と称され、用語「金属（ｍｅｔａｌ）」はシリコンを包含することが意図される。適切な金属の例としては、アルミニウム、チタニウム、ジルコニウム、マグネシウムおよびそれらの混合物が挙げられる。適切な金属酸化物の例としては、アルミナ、マグネシア、タルク（３ＭｇＯ・４ＳｉＯ2・Ｈ2Ｏ）、カオリン、シリカ、混合金属酸化物を形成させるためのプレセラミックバインダーと反応性の他のセラミック材料、およびそれらの混合物が挙げられる。
【００１６】
本出願のコンテクストにおいて、用語「粉末」は、プレセラミックバインダーと反応する十分な表面積を有する任意の微粒子材料（ｐａｒｔｉｃｕｌａｔｅ  ｍａｔｅｒｉａｌ）を包含する。代表的に、この粉末は、約３０μｍまで、好ましくは約２０μｍまで、より好ましくは約１０μｍまでの粒子サイズを有する。
【００１７】
当然、プレセラミックバインダーと金属および／または金属酸化物粉末との異なる組み合わせは、熱分解時に異なる混合金属酸化物を与えるだろう。
【００１８】
ある場合において、金属粉末および／または金属酸化物粉末の混合物を使用することが必要または望まれるかも知れない。例えば、プレセラミックバインダーは、代表的に、混合金属酸化物へ組み込まれる（ｉｎｃｏｒｐｏｒａｔｅｄ）少なくとも１つ以上の種（ｓｐｅｃｉｅｓ）を提供する一方、この種（ｓｐｅｃｉｅｓ）はバインダー自体において十分量で存在しないかも知れない。それゆえ、適切な金属および／または金属酸化物粉末の使用によって供給される必要があるかもしれない。
【００１９】
熱分解条件そのもの（特に、使用される温度および適用される時間）もまた、得られた材料の性質に影響を及ぼすかも知れず、例えば、当該分野において認識されている混合金属酸化物または混合金属酸化物の途中の中間体を生み出す。形成され得る混合金属酸化物の例としては、ムライト（ｍｕｌｌｉｔｅ）、マグネシウムアルミナシリケートキン青石（ｍａｇｎｅｓｉｕｍ  ａｌｕｍｉｎａ  ｓｉｌｉｃａｔｅ  ｃｏｒｄｉｅｒｉｔｅ）、マグネシウムアルミニウム酸化物スピネル（ｍａｇｎｅｓｉｕｍ  ａｌｕｍｉｎｉｕｍ  ｏｘｉｄｅ  ｓｐｉｎｅｌ）、およびそれらの混合物が挙げられる。これら混合金属酸化物の形成は、Ｘ線回折によって確認され得る。
【００２０】
プレ−セラミックバインダーおよび金属／金属酸化物粉末の組み合わせの選択は、主として、基材の性質（特に、基材が、結果的に生じる混合金属酸化物を形成するために必要な熱分解の条件に耐えることができるか否か）によって、決定される。文献（Ｔｒｅａｄｗｅｌｌ  ｅｔ  ａｌ，  Ｃｈｅｍ．  Ｍａｔｔｅｒ  （１９９６）  ８：  ２０５６−２０６０）によれば、ムライトは、約９８０℃と同程度の低い温度にて形成され得る。しかしながら、実際には、商業的に許容されるタイムスケール（例えば、４８時間以内）で、強い接合部を形成するための十分なムライトを得るためには、著しく高い温度が使用されなければならない。例えば、代表的には、少なくとも１４００℃の温度、しばしばより高い温度（例えば、１６００℃まで、あるいはそれ以上）の温度が使用される必要がある。このように、これらの極度の温度に耐えることができる基材のみが、ｉｎ  ｓｉｔｕでのムライトの形成によって、接合され得る。この場合、プレセラミックバインダーは、典型的に、シリコーン樹脂を含み、そしてこれは、少なくともアルミニウム粉末と混合されるだろう。混合物中にマグネシウムも含まれる場合、異なる熱分解温度がこの混合金属酸化物の形成に適しているかも知れないが、熱分解物（ｐｙｒｏｌｙｓｉｓ）は、マグネシウムアルミナシリケートキン青石（ｍａｇｎｅｓｉｕｍ  ａｌｕｍｉｎａ  ｓｉｌｉｃａｔｅ  ｃｏｒｄｉｅｒｉｔｅ）を結果的に生じる。
【００２１】
ムライトの形成に必要な高温に耐えることが出来ない基材については、商業的に許容されるタイムスケールにおいて１０００℃と同程度の低い温度でこれが形成され得るように、接合材料がスピネルを含んでいることが好ましい。この場合、プレセラミックバインダーは、スピネルを生じるために、アルミニウム−およびマグネシウム−含有バインダー（これらは、次に、それぞれマグネシウム−および／またはアルミニウム−含有粉末と混合される）から選択される。例えば、プレセラミックバインダーが、アルミニウムクロロハイドレート（ａｌｕｍｉｎｉｕｍ  ｃｈｌｏｒｏｈｙｄｒａｔｅ）または硝酸アルミニウム九水和物（ａｌｕｍｉｎｉｕｍ  ｎｉｔｒａｔｅ  ｎｏｎａｈｙｄｒａｔｅ）を含む場合、反応性のアルミニウム供給源が供給されなければならず、一方、プレセラミックバインダーが、硝酸マグネシウム九水和物（ｍａｇｎｅｓｉｕｍ  ｎｉｔｒａｔｅ  ｎｏｎａｈｙｄｒａｔｅ）または塩化マグネシウム六水和物（ｍａｇｎｅｓｉｕｍ  ｃｈｌｏｒｉｄｅ  ｈｅｘａｈｙｄｒａｔｅ）の場合、アルミニウム反応源が供給されなければならない。
【００２２】
本発明の特に好ましい接合組成物の例としては、アルミニウムクロロハイドレートバインダーおよびタルク、ならびに必要に応じてアルミナ；硝酸アルミニウム九水和物バインダーおよびマグネシアまたはタルク、ならびに必要に応じてアルミナ；およびアルミナと共に硝酸マグネシウム九水和物または塩化マグネシウム六水和物（ｍａｇｎｅｓｉｕｍ  ｃｈｌｏｒｏｈｅｘａｈｙｄｒａｔｅ）、および必要に応じて反応性マグネシウムの供給源（マグネシアまたはタルクのような）の組み合わせが挙げられる。
【００２３】
プレセラミックバインダーおよび金属および／または金属酸化物の組み合わせの選択はまた、材料間の反応の反応速度論（ｋｉｎｅｔｉｃｓ）のコントロールの容易さによって影響され得る。例えば、前駆組成物がバインダーとしてアルミニウムクロロハイドレートを含むならば、２つの材料の間の反応をコントロールするのが困難であるので、これをマグネシアと組み合わせることは、一般的に望まれない。このような場合、タルクは、優先的に、マグネシアの代わりに使用される。しかしながら、タルクがシリカ、（セラミックコンポジットにとって毒と認識されている）を含んでいる場合、これは、それらの構造へ拡散し、そこにガラス状態を形成し、それによりそれらの構造が弱まるという理由から、材料のこの組み合わせは、セラミックコンポジットを接合するのにあまり好ましくない。それゆえ、このような組成物については、異なるプレセラミックバインダーおよび金属および／または金属酸化物の組成物（アルミニウム九水和物およびマグネシア（必要に応じてアルミナを含む）、または上記のマグネシウム含有プレセラミックバインダーおよびアルミナ（必要に応じてマグネシアを含む）のような）を使用することが好ましい。
【００２４】
プレセラミックバインダーおよび金属および／または金属酸化物粉末の正確な比率は、所望される混合金属酸化物、およびその混合金属酸化物を達成するために選択される材料の特定の組み合わせ、に依存する。しかしながら、一般的に、液状プレセラミックバインダーの量は、組成物の他の成分と混合する際に均質なペーストまたはスラリーを形成するのに十分であるべきである。代表的に、前駆組成物に含まれる活性バインダー材料（ａｃｔｉｖｅ  ｂｉｎｄｅｒ  ｍａｔｅｒｉａｌ）の量は、熱分解されていない（ｕｎｐｙｒｏｌｙｓｅｄ）（あるいは、湿った）組成物の総重量の５から５０重量％、より好ましくは１５〜４０重量％を含むであろう。
【００２５】
反応性の金属および／または金属酸化物粉末、およびプレセラミックバインダーに含まれる任意のメディウムは、組成物のバランスをとり得る。一般的に、所望の混合金属酸化物を得るためには、反応性金属および／または金属酸化物粉末が、バインダーと共に化学量論的な量で、またはその過剰量で、使用されるだろう。その意味では、使用される金属及び／又は金属酸化物粉末の量を決定する際に、特に、このような反応種が、更なる金属及び／又は金属酸化物粉末の使用を通じて補給される場合、バインダーそれ自体に存在するいくらかの反応種の量を考慮に入れるべきである。
【００２６】
しかしながら、プレセラミックバインダーがシリコーンを含む場合、熱分解時に、シリコーンの完全な分解、そして混合金属酸化物（例えば、ムライト）への変換を確実に行うために、一般的に過剰な金属粉末を使用することが好ましい。これは、もし、熱分解の後に、いくらかのシリカが残っていたら、これは高温への暴露の際に生成物の亀裂を引き起こすかもしれないからである。
【００２７】
本発明の組成物はまた、無機充填材（ｉｎｏｒｇａｎｉｃ  ｆｉｌｌｅｒ）を含んでもよく、これは、粉末及び／又は繊維状材料（ｆｉｂｒｏｕｓ  ｍａｔｅｒｉａｌ）の形態をとってもよい。この充填材は、金属及び／又は金属酸化物粉末の存在下において、実質的にプレセラミックバインダーと反応しない点で本質的に不活性である。この充填材は、機能性を加えるか、又は熱分解時に形成される混合金属酸化物の性質を調節し得る任意の材料であり得る。適切な材料としては、例えば、接合される基材（ｓｕｂｓｔｒａｔｅｓ）の性質に適合するように、接合材料の熱伝導性及び熱膨張性を変えるものが挙げられる。例としては、アルミナ、マグネシア、シリカ、ジルコニア、セリア、ハフニア、アルミニウムシリケート（ａｌｕｍｉｎｉｕｍ  ｓｉｌｉｃａｔｅ）、例えば、ムライト、蛭石（ｖｅｒｍｉｃｕｌｉｔｅ）、炭化ケイ素（ｓｉｌｉｃｏｎ  ｃａｒｂｉｄｅ）、窒化ケイ素（ｓｉｌｉｃｏｎ  ｎｉｔｒｉｄｅ）、窒化アルミニウム（ａｌｕｍｉｎｉｕｍ  ｎｉｔｒｉｄｅ）、及びその混合物が挙げられる。代表的に、充填材粒子サイズは、３０〜５００μｍの範囲であり、代表的には、組成物に含まれる任意の反応性金属及び／又は金属酸化物粉末よりも大きい。
【００２８】
代表的に、充填材は、熱分解されていない（ｕｎｐｙｒｏｌｙｓｅｄ）（あるいは、湿った）組成物の総重量の８５重量％以下、好ましくは４０〜７０重量％、更に好ましくは４５〜６０重量％の量を含むであろう。
【００２９】
使用の際に、この組成物は、プレセラミックバインダー、金属及び／又は金属酸化物、
及びスラリー又はペーストを形成するために存在する任意の充填材を混合することによって形成される。次いで、これは、接合される基材の１つ又は各々のいずれかに塗布することによって、２又はそれ以上の接合される基材間に塗布される。次いで、基材がくっ付けられ（ｂｒｏｕｇｈｔ  ｔｏｇｅｔｈｅｒ）、組成物を熱分解するように、組成物に熱がかけられる。
【００３０】
先に言及したように、熱分解が行われる温度は、組成、所望される反応産物、及び／又は接合部を形成するために必要とされる反応産物の量に依存する。例えば、形成される混合金属酸化物がスピネルである場合、典型的には、例えば、ムライト又はキン青石が形成される場合よりも低い温度が要求されるであろう。典型的に、この温度範囲の下端では、所望の反応産物を得るためにより長い加熱時間が要求されるかも知れないけれども、少なくとも１０００℃の温度まで加熱することが要求されるであろう。従って、これを超える温度（例えば、少なくとも１２００℃、より好ましくは少なくとも１３００℃、そして最も好ましくは少なくとも１４００℃）を使用することが好ましく、また一般的に、温度が高い程、接合強度が強い。
【００３１】
加熱は、他の慣用の加熱技術（例えば、マイクロ波、高周波誘導、又はパワービーム放射（ｐｏｗｅｒ  ｂｅａｍ  ｒａｄｉａｔｉｏｎ））も使用され得るけれども、典型的にオーブン又は炉（ｆｕｒｎａｃｅ）中で、代表的に酸素含有雰囲気（例えば、空気）において行われる。
【００３２】
本発明の組成物は、接合される基材の１つまたはそれ以上であっても、広範な種々の基材（金属、セラミックス及びコンポジット、好ましくはセラミックス及びコンポジット、そしてより好ましくは酸化物−酸化物セラミックスが挙げられる）を接合するため使用され得る。該組成物は、今日の高温セラミック接着剤が使用されている任意の用途に有用である。しかしながら、本発明の組成物は、例えば、航空機；発電装置及びその部品（例えば、燃焼室（ｃｏｍｂｕｓｔｉｏｎ  ｃｈａｍｂｅｒｓ））；ファーネスライニング；及び熱交換器への耐熱性製品を接合する航空宇宙産業及び発電産業における適用に特に有用である。このような耐熱性製品としては、セラミック材料、高温金属材料、例えば、ニッケル合金及びチタニウム合金、及び熱バリアコーティングの他の形態、好ましくはセラミックス、より好ましくは酸化物−酸化物セラミック材料が挙げられる。ＷＯＡ−９９５９９３５及びＵＳ−Ａ−６０１３５９２に記載されたものが例として挙げられる。
【発明を実施するための最良の形態】
【００３３】
ここで、本発明は更に、以下の実施例への参照によって例示される。
【実施例１】
【００３４】
実施例１
２５ｇのシリコーンバスシーラント（Ｄｏｗ  Ｃｏｒｎｉｎｇ  ７８１  Ａｃｅｔｏｘｙ  Ｓｉｌｉｃｏｎｅ  Ｓｅａｌａｎｔ）を、２５ｇの酢酸と混合した。次いで、この混合物に２５ｇのＦｉｎｅ  Ａｌｕｍｉｎｉｕｍ  Ｐｏｗｄｅｒ（ｆｒｏｍ  Ｒｉｅｄｅｌ  ｄｅ  Ｈａｅｎ，  Ｇｅｒｍａｎｙ）を添加し、そして均一なペーストを形成するまで混合を続けた。
【００３５】
このペーストをアルミナプレートの表面へ塗布し、次いで別のアルミニウムプレートの表面をペーストと接触させ、そしてこの結果生じたサンドイッチを強くプレスし、その側面からはみ出した余分なペーストを取り除いた。次いで、この構造物を空気中で一晩中乾燥し、酢酸を蒸発させ、次いで、標準的な空気炉内で、１６００℃で、二時間硬化させた。
【００３６】
この結果は、２つのアルミナプレートの間に強い接合部を形成していた。
【実施例２】
【００３７】
実施例２
各々１４ｇの粗アルミナ、６ｇの微細アルミナ、及び１ｇのマグネシアを含む３種類の粉末混合物を調製した。各々の粉末混合物へ、以下の量の液体プレセラミックバインダーの一つを添加した：
組成物１：８．４ｇの７１重量％硝酸アルミニウム九水和物水溶液
組成物２：１１ｇの６１重量％硝酸マグネシウム九水和物水溶液
組成物３：１２ｇの８０重量％塩化マグネシウム六水和物水溶液
１３ｇの粗アルミナ、５ｇの微細アルミナ、４ｇのタルク、及び１３ｇの５０重量％  塩化アルミニウム六水和物水溶液を含む組成物４を、同様の方法で調製した。
【００３８】
結果生じた４種類のペーストの各々を、４つの異なるアルミナプレートの表面へ塗布した。一対のプレートのこのコーティングされた表面を互いに接触させ、各々が同じペーストでコーティングされた２つのプレートを含む２つのサンドイッチ構造物が４つの組成物のそれぞれについて組み立てられた（ａｓｓｅｍｂｌｅｄ）。これらのサンドイッチ構造を強くプレスし、その側面からはみ出した余分なペーストを取り除き、そして以下の温度プロフィールを用いて、硬化させた。
【００３９】
工程１：２℃／分の速度で、室温から６０℃へ。６０℃で８時間維持。
工程２：２℃／分の速度で、６０℃から１２０℃へ。１２０℃で８時間維持。
工程３：２℃／分の速度で、１２０℃から１２７５℃か、又は１６００℃へ。１２７５℃か、又は１６００℃で３時間維持。
工程４：２℃／分の速度で、室温まで冷却。
【００４０】
１２７５℃及び１６００℃で硬化した後、アルミナプレートの間に接合部を形成し、より強い結合がよい高い硬化温度で形成された。接合強度は、張力計を使用して、重ね剪断テスト（ｌａｐ−ｓｈｅａｒ  ｔｅｓｔ）によって測定した。
【００４１】
１６００℃にて形成させた接合部を、Ｃｈｒｏｍｉｘ  （ｓｕｐｐｌｉｅｄ  ｂｙ  Ｆｏｒｔａｆｉｘ  Ｌｉｍｉｔｅｄ）を用いて形成させた接合部と比較した（これらは、同じ温度プロフィールにかけた）。得られた接合強度を以下の表１に示す。
【００４２】
【表１】
2004528265.tif 000002
【００４３】
このように、本発明に従う組成物がＣｈｒｏｍｉｘの現実的な代替物であることが示された。さらに、本発明の多くの組成物は、Ｃｈｒｏｍｉｘとは異なり、シリカを含まず、セラミック基材（シリカの存在は、このような基材の強度に有害な影響を及ぼす）を接合するのにより適している。
【国際公開パンフレット】
2004528265.tif 000003
2004528265.tif 000004
2004528265.tif 000005
2004528265.tif 000006
2004528265.tif 000007
2004528265.tif 000008
2004528265.tif 000009
2004528265.tif 000010
2004528265.tif 000011
2004528265.tif 000012
2004528265.tif 000013
2004528265.tif 000014
2004528265.tif 000015
2004528265.tif 000016
2004528265.tif 000017
【国際調査報告】
2004528265.tif 000018
2004528265.tif 000019
2004528265.tif 000020